(57)【要約】【課題】視覚的な違和感を低減でき、且つ折り曲げや延伸による導電性の低下を防止できる透明導電体及び透明導電体の製造方法を提供すること【解決手段】透明基材１と、透明基材１上に設けられた導電性細線２と、透明基材１上における導電性細線２が設けられた領域を選択的に被覆する、延伸性の導電材からなる延伸性導電層３とを備える透明導電体、及び、透明基材１上に導電性細線２を形成し、次いで、透明基材１上における導電性細線２が設けられた領域を選択的に被覆するように、延伸性の導電材からなる延伸性導電層３を形成する透明導電体の製造方法。【選択図】図１
2018160395.tif 000002
【特許請求の範囲】
【請求項１】
透明基材と、
前記透明基材上に設けられた導電性細線と、
前記透明基材上における前記導電性細線が設けられた領域を選択的に被覆する、延伸性の導電材からなる延伸性導電層と
を備えることを特徴とする透明導電体。
【請求項２】
前記導電性細線の線幅は１０μｍ以下であることを特徴とする請求項１記載の透明導電体。
【請求項３】
前記延伸性の導電材は、導電性を維持できる延伸率が２０％〜１００％であることを特徴とする請求項１又は２記載の透明導電体。
【請求項４】
前記導電性細線は、金属粒子の堆積物と、該堆積物の上に積層された金属層とにより構成されていることを特徴とする請求項１〜３の何れかに記載の透明導電体。
【請求項５】
前記透明基材上に、前記導電性細線が複数設けられ、
前記延伸性導電層によって、複数の前記導電性細線が、それぞれ選択的に被覆されていることを特徴とする請求項１〜４の何れかに記載の透明導電体。
【請求項６】
前記透明基材上に、複数の前記導電性細線からなる導電性細線群が複数設けられ、
前記延伸性導電層によって、複数の前記導電性細線群が、それぞれ選択的に被覆されていることを特徴とする請求項１〜５の何れかに記載の透明導電体。
【請求項７】
透明基材上に導電性細線を形成し、
次いで、前記透明基材上における前記導電性細線が設けられた領域を選択的に被覆するように、延伸性の導電材からなる延伸性導電層を形成することを特徴とする透明導電体の製造方法。
【請求項８】
前記導電性細線を、コーヒーステイン現象を利用した自己組織化によって形成することを特徴とする請求項７記載の透明導電体の製造方法。
【請求項９】
前記導電性細線をフォトリソグラフィー法によって形成することを特徴とする請求項７記載の透明導電体の製造方法。
【請求項１０】
前記延伸性導電層を電解重合法又は電着法によって形成することを特徴とする請求項７〜９の何れかに記載の透明導電体の製造方法。
【請求項１１】
前記延伸性導電層をインクジェット法によって形成することを特徴とする請求項７〜９の何れかに記載の透明導電体の製造方法。
【発明の詳細な説明】
【技術分野】
【０００１】
本発明は、透明導電体及び透明導電体の製造方法に関し、より詳しくは、視覚的な違和感を低減でき、且つ折り曲げや延伸による導電性の低下を防止できる透明導電体及び透明導電体の製造方法に関する。
【背景技術】
【０００２】
特許文献１には、基材上に設けられた金属メッシュを、インジウム−スズの複合酸化物（ＩＴＯ）膜で被覆する技術が開示されている。
【０００３】
特許文献２には、アンテナの機能や静電容量方式のタッチパネルの機能を備える電子機器の筐体部品が開示されている。具体的には、前記機能が付与される金属メッシュが形成されたフィルムを、筐体の外形に対応する曲面部を有する部材に貼着して、筐体部品としている。
【先行技術文献】
【特許文献】
【０００４】
【特許文献１】特開２００５−３０２５０８号公報
【特許文献２】国際公開第２００９／１０４６３５号
【発明の概要】
【発明が解決しようとする課題】
【０００５】
しかし、特許文献１のようにＩＴＯ膜が設けられた基材は、折り曲げや延伸のような加工を施すことが困難である。ＩＴＯ膜が割れてしまうからである。
【０００６】
また、折り曲げや延伸のような加工を施すと、金属メッシュを構成する導電性細線が断線することがある。
【０００７】
特許文献２は、所定のパターンで金属メッシュを形成することで断線を防止できるとしているが、断線を完全に防止することは困難である。
【０００８】
折り曲げや延伸によって、ＩＴＯ膜が割れたり、導電性細線に断線が生じたりすると、導電性が低下することになる。折り曲げや延伸による導電性の低下を防止する観点で、更なる改善の余地が見出される。
【０００９】
また、透明基材上に導電性細線を設けてなる透明導電体は、例えば、当該透明導電体の背後に設けられたディスプレイ等を、該透明導電体を介して視認させるような用途にも用いられる。そのため、透明導電体には、上述した導電性の低下を防止できるだけでなく、視覚的な違和感を低減することも求められる。
【００１０】
そこで本発明の課題は、視覚的な違和感を低減でき、且つ折り曲げや延伸による導電性の低下を防止できる透明導電体及び透明導電体の製造方法を提供することにある。
【００１１】
また本発明の他の課題は、以下の記載によって明らかとなる。
【課題を解決するための手段】
【００１２】
上記課題は、以下の各発明によって解決される。
【００１３】
１．
透明基材と、
前記透明基材上に設けられた導電性細線と、
前記透明基材上における前記導電性細線が設けられた領域を選択的に被覆する、延伸性の導電材からなる延伸性導電層と
を備えることを特徴とする透明導電体。
２．
前記導電性細線の線幅は１０μｍ以下であることを特徴とする前記１記載の透明導電体。
３．
前記延伸性の導電材は、導電性を維持できる延伸率が２０％〜１００％であることを特徴とする前記１又は２記載の透明導電体。
４．
前記導電性細線は、金属粒子の堆積物と、該堆積物の上に積層された金属層とにより構成されていることを特徴とする前記１〜３の何れかに記載の透明導電体。
５．
前記透明基材上に、前記導電性細線が複数設けられ、
前記延伸性導電層によって、複数の前記導電性細線が、それぞれ選択的に被覆されていることを特徴とする前記１〜４の何れかに記載の透明導電体。
６．
前記透明基材上に、複数の前記導電性細線からなる導電性細線群が複数設けられ、
前記延伸性導電層によって、複数の前記導電性細線群が、それぞれ選択的に被覆されていることを特徴とする前記１〜５の何れかに記載の透明導電体。
７．
透明基材上に導電性細線を形成し、
次いで、前記透明基材上における前記導電性細線が設けられた領域を選択的に被覆するように、延伸性の導電材からなる延伸性導電層を形成することを特徴とする透明導電体の製造方法。
８．
前記導電性細線を、コーヒーステイン現象を利用した自己組織化によって形成することを特徴とする前記７記載の透明導電体の製造方法。
９．
前記導電性細線をフォトリソグラフィー法によって形成することを特徴とする前記７記載の透明導電体の製造方法。
１０．
前記延伸性導電層を電解重合法又は電着法によって形成することを特徴とする前記７〜９の何れかに記載の透明導電体の製造方法。
１１．
前記延伸性導電層をインクジェット法によって形成することを特徴とする前記７〜９の何れかに記載の透明導電体の製造方法。
【発明の効果】
【００１４】
本発明によれば、視覚的な違和感を低減でき、且つ折り曲げや延伸による導電性の低下を防止できる透明導電体及び透明導電体の製造方法を提供することができる。
【図面の簡単な説明】
【００１５】
【図１】第１実施形態に係る透明導電体を説明する平面図
【図２】図１の透明導電体が備える導電性細線、延伸性導電層を説明する断面図
【図３】第２実施形態に係る透明導電体を説明する平面図
【図４】第３実施形態に係る透明導電体を説明する平面図
【図５】第４実施形態に係る透明導電体を説明する平面図
【図６】第５実施形態に係る透明導電体を説明する平面図
【図７】第６実施形態に係る透明導電体を説明する平面図
【図８】第７実施形態に係る透明導電体を説明する平面図
【図９】コーヒーステイン現象を利用した導電性細線形成の一例を説明する図
【図１０】インサート成形の一例を説明する図
【発明を実施するための形態】
【００１６】
以下に、図面を参照して本発明を実施するための形態について説明する。
【００１７】
１．透明導電体
（１）第１実施形態
図１は第１実施形態に係る透明導電体を説明する平面図である。図２は図１の透明導電体が備える導電性細線、延伸性導電層を説明する断面図であり、導電性細線の長手方向と直交する断面を示している。
【００１８】
透明導電体は、透明基材１と、透明基材１上に設けられた導電性細線２と、延伸性導電層３とを備えている。延伸性導電層３は、延伸性の導電材により構成されている。延伸性導電層３は、透明基材１上における導電性細線２が設けられた領域を選択的に被覆している。なお、透明導電体を平面視したときに導電性細線２は延伸性導電層３の下方に配置されるが、説明の便宜上、導電性細線２を実線で示す。
【００１９】
かかる透明導電体によれば、視覚的な違和感を低減でき、且つ折り曲げや延伸による導電性の低下を防止できる効果が得られる。
【００２０】
また、透明導電体を、例えば構造体の非平面部分に貼合するように折り曲げたり、あるいは延伸させたりしたときに、導電性細線２が断線しても、導電性細線２を被覆している延伸性導電層３によって導電性が保持される。つまり、延伸性導電層３は、導電性細線２よりも延伸性が高いため、仮に導電性細線２が断線しても、導電性細線２の断線部分の導電性を補うことができる。
【００２１】
延伸性導電層３を用いることにより、導電性細線２を、変形下において断線を生じ得るような細い線幅にしても、導電性が保持される。これにより、導電性細線２を細く形成でき、導電性細線２を視認されにくいものにすることができる。
【００２２】
また、延伸性導電層３が、導電性細線２が設けられた領域を選択的に被覆していることによって、延伸性導電層３が設けられていない領域を介して光が透過できる。更に、延伸性導電層３が設けられる領域を小さくできるため、延伸性導電層３が視認性に与える影響も低減できる。延伸性導電層３による導電性細線２が設けられた領域の選択的な被覆については、後に「（８）延伸性導電層による被覆」において詳しく説明する。
【００２３】
本実施形態において、基材１上には、導電性細線２が複数設けられている。また、基材１上には、複数の導電性細線２によって構成された導電性細線群２０が複数設けられている。各導電性細線群２０は、複数の導電性細線２同士を互いに交差させたメッシュ状のパターンを形成している。
【００２４】
本実施形態では、各導電性細線群２０を構成する複数の導電性細線２の全てが、延伸性導電層３によって被覆されている。
【００２５】
延伸性導電層３は、導電性細線２の長手方向に沿うように、帯状に設けられている。また、図２に示すように、延伸性導電層３は、幅方向の両側で、基材１と接触し、基材１をも被覆しているが、これに限定されず、基材１と接触せず、導電性細線２のみを被覆するようにしてもよい。
【００２６】
導電性細線２の線幅は、細いほど視認困難になるため好ましい。導電性細線の線幅は、例えば１０μｍ以下、８μｍ以下、６μｍ以下、更には５μｍ以下であることが好ましい。線幅の下限は格別限定されないが、良好な導電性を付与する観点では例えば１μｍ以上とすることができる。
【００２７】
図２に示すように、導電性細線２は、金属粒子の堆積物２１と、堆積物２１の上に積層された金属層２２とにより構成されていることが好ましい。金属粒子の堆積物２１は、中実ではなく、金属粒子間に隙間を有する疎な状態にあるため、導電性細線２に導電性を付与するだけでなく伸縮性を付与することに寄与する。これにより、透明導電体の折り曲げや延伸の自由度が増す。一方、堆積物２１上の金属層２２は導電性の向上に寄与する。金属層２２は導電性を好適に向上する観点で、中実な層であることが好ましい。
【００２８】
金属粒子の堆積物２１を構成する金属は格別限定されないが、例えば銀及び銅から選ばれる金属を主成分とすることができる。
【００２９】
金属層２２を構成する金属は格別限定されないが、例えば銀、銅、ニッケル、アルミニウム、亜鉛及びスズから選ばれる金属を主成分とすることができる。
【００３０】
延伸性導電層３を構成する延伸性の導電材は、延伸性を有し、且つ導電性を有するものであればよい。
【００３１】
延伸性の導電材として、例えば導電性高分子が挙げられる。導電性高分子は格別限定されず、例えば、π共役系高分子としてポリ−３、４−エチレンオキシジチオフェン（ＰＥＤＯＴ）、ポリピロール、ポリアニリン、ポリフェニレンビニレンや、これらの誘導体等が挙げられる。ＰＥＤＯＴはポリスチレンスルホン酸（ＰＳＳ）と組み合わせることでより導電性を高めることができる。
【００３２】
また、延伸性の導電材として、例えば、導電性微粒子をバインダーに分散させたものが挙げられる。導電性微粒子は格別限定されず、例えば金属微粒子やカーボンブラック等を用いることができる。金属微粒子を構成する金属としては、例えば、Ａｕ、Ｐｔ、Ａｇ、Ｃｕ、Ｎｉ、Ｃｒ、Ｒｈ、Ｐｄ、Ｚｎ、Ｃｏ、Ｍｏ、Ｒｕ、Ｗ、Ｏｓ、Ｉｒ、Ｆｅ、Ｍｎ、Ｇｅ、Ｓｎ、Ｇａ、Ｉｎ等が挙げられる。これらの中でも、Ａｕ、Ａｇ、Ｃｕが好ましく、Ａｇが特に好ましい。金属微粒子の平均粒子径は、例えば１〜１００ｎｍ、更には３〜５０ｎｍとすることができる。平均粒子径は、体積平均粒子径であり、マルバーン社製「ゼータサイザ１０００ＨＳ」により測定することができる。バインダーは格別限定されず、例えばゴムや樹脂等を用いることができる。
【００３３】
延伸性の導電材は、透明なものでも、不透明なものでも用いることができる。透明であるが、色味（例えば青みがかっている）を有しているものであってもよい。延伸性導電層３が、導電性細線２が設けられた領域を選択的に被覆することによって、該延伸性導電層３が設けられる領域を小さくできるため、延伸性の導電材が不透明であったり、色味を有していたりする場合でも、視認性に与える影響を低減できる。
【００３４】
延伸性の導電材の導電性は、導電性細線２の導電性を補い得るものであれば格別限定されない。延伸性の導電材の導電性は、例えば、１×１０−６Ω・ｃｍ〜１×１０−1Ω・ｃｍとすることができる。この導電性は、延伸性の導電材が、延伸されていない状態における値である。
【００３５】
延伸性の導電材は、導電性を維持できる延伸率が２０％〜１００％であることが好ましい。これにより、折り曲げや延伸による導電性の低下を更に防止できる。ここで、「導電性を維持できる延伸率」は、まず、ゴム等のような伸縮性を有する試験片上に延伸性の導電材を形成し、次いで、試験片を延伸し、延伸されていない状態の導電性に対する延伸下での導電性が５０％になるときの延伸率（％）とする。延伸率（％）は、延伸下での長さから、延伸されていない状態の長さを引いた値を、延伸されていない状態の長さで割った値の百分率である。
【００３６】
透明基材１を構成する材料は特に限定されず、合成樹脂材料、その他種々の透明材料を用いることができ、例えば、ポリエチレンテレフタレート（ＰＥＴ）樹脂、ポリエチレンナフタレート（ＰＥＮ）樹脂、ポリブチレンテレフタレート樹脂、セルロース系樹脂（ポリアセチルセルロース、セルロースジアセテート、セルローストリアセテート等）、ポリエチレン樹脂、ポリプロピレン系樹脂、メタクリル系樹脂、環状ポリオレフィン系樹脂、ポリスチレン系樹脂、アクリロニトリル−（ポリ）スチレン共重合体（ＡＳ樹脂）、アクリロニトリル−ブタジエン−スチレン共重合体（ＡＢＳ樹脂）、ポリ塩化ビニル系樹脂、ポリ（メタ）アクリル系樹脂、ポリカーボネート系樹脂、ポリエステル系樹脂、ポリイミド系樹脂、ポリアミド系樹脂、ポリアミドイミド系樹脂等により構成される樹脂フィルムなどを好ましく挙げることができる。これらの材料は、可撓性に優れ、折り曲げや延伸のような加工を好ましく適用できる。また、透明基材１には、表面エネルギーを変化させるための表面処理を施してもよい。さらに、透明基材１には、ハードコート層や反射防止層などを設けてもよい。
【００３７】
透明基材１は板材であることが好ましく、その厚さ、大きさ（面積）及び形状は特に限定されず、透明導電体の用途、目的に応じて適宜定められるが、透明基材１の厚さは、２０μｍ〜３００μｍ程度が好ましい。本実施形態では、透明基材１の形状が方形状である場合を示している。
【００３８】
透明基材１の透明の度合いは特に限定されず、その光透過率が数％〜数十％のいずれでもよく、その分光透過率もどのようなものでもよい。これら光透過率及び分光透過率は、透明導電体の用途、目的に応じて適宜定められる。
【００３９】
本実施形態において、導電性細線２は、方形状の透明基材１の四辺に対して傾斜する方法に配向されている。これにより、良好なモアレ防止効果を発揮することができる。例えば、透明導電体の背後に図示しない画像表示装置（ディスプレイ）を配置し、該透明導電体を透視して該画像表示装置を視認させることができる。かかる画像表示装置の画素アレイは、通常は、方形状の透明基材１の四辺に沿う方向に配列される。このとき、導電性細線２が、方形状の方形状のフィルム基材１の四辺に対して傾斜していることによって、導電性細線２と画素アレイとの間の光学的な干渉による干渉縞（モアレ）の発生を防止することができる。この効果は、画素アレイが配置される場合に限定されず、規則的なパターンを有する部材が配置される場合において広く発揮される。
【００４０】
本実施形態では、一例として、透明導電体の各導電性細線群２０を、タッチパネルにおける位置検出電極として用いる場合を示している。各導電性細線群２０は、引き出し配線４に接続され、位置検出のための図示しない制御回路に接続することができる。このように、導電性細線群２０を一つの電極として用いることは好ましいことである。
【００４１】
（２）第２実施形態
上述した第１実施形態では、複数の導電性細線２の全てが、延伸性導電層３によって被覆されている場合について示したが、これに限定されない。以下に第２実施形態として、複数の導電性細線２の一部が、延伸性導電層３によって被覆されている場合について説明する。
【００４２】
図３は第２実施形態に係る透明導電体を説明する平面図である。
【００４３】
第２実施形態においても、導電性細線群２０は、複数の導電性細線２同士を互いに交差させたメッシュ状のパターンを形成している。
【００４４】
第２実施形態では、複数の導電性細線２の一部が、延伸性導電層３によって被覆されている。即ち、このメッシュ状のパターンは、一方向に配向された複数の導電性細線２と、一方向と交差する他方向に配向された複数の導電性細線２とによって形成されている。ここで、一方向（図３中、左下から右上に向かう方向）に配向された複数の導電性細線２は、延伸性導電層３によって被覆されている。他方向（図３中、左上から右下に向かう方向）に配向された複数の導電性細線２は、延伸性導電層３によって被覆されていない。
【００４５】
このように、複数の導電性細線２の一部を延伸性導電層３によって被覆することによって、延伸性導電層３が設けられる領域を小さくでき、延伸性導電層３が設けられていない領域を大きくできるため、延伸性導電層３が視認性に与える影響を更に低減し、光の透過量も更に増大できる。これにより、視覚的な違和感を更に低減できる効果が得られる。
【００４６】
（３）第３実施形態
上述した第２実施形態では、１本の帯状の延伸性導電層３が、１本の導電性細線２に沿うように設けられる場合について主に示したが、これに限定されない。以下に第３実施形態として、１本の帯状の延伸性導電層３が、複数本の導電性細線２に沿うように設けられる場合について説明する。
【００４７】
図４は第３実施形態に係る透明導電体を説明する平面図である。
【００４８】
第３実施形態においても、導電性細線群２０は、複数の導電性細線２同士を互いに交差させたメッシュ状のパターンを形成している。
【００４９】
第３実施形態では、帯状の延伸性導電層３が、複数本の導電性細線２に沿うように設けられる。即ち、このメッシュ状のパターンは、一方向に配向された複数の導電性細線２と、一方向と交差する他方向に配向された複数の導電性細線２とによって形成されている。ここで、帯状の延伸性導電層３は、一方向（図４中、左下から右上に向かう方向）に配向された複数の導電性細線２と、他方向（図４中、左上から右下に向かう方向）に配向された複数の導電性細線２とを交互に被覆するように設けられている。ここでは、延伸性導電層３は、該延伸性導電層３の長手方向に対して左右に繰り返し蛇行している。
【００５０】
このように、延伸性導電層３が、複数本の導電性細線２に沿うように設けられる場合においても、上述した第２実施形態と同様に、視覚的な違和感を更に低減できる効果が得られる。
【００５１】
図４の例では、延伸性導電層３が、導電性細線群２０の長手方向に沿う方向に設けられる場合について示したが、これに限定されない。例えば、延伸性導電層３が、導電性細線群２０の幅方向に沿う方向に設けられてもよい。また、延伸性導電層３は分岐して、枝分かれするように伸長していてもよい。
【００５２】
（４）第４実施形態
以上の説明では、延伸性導電層３によって導電性細線２を被覆する場合について主に示したが、これに限定されない。以下に第４実施形態として、延伸性導電層３によって各導電性細線群２０を被覆する場合について説明する。
【００５３】
図５は第４実施形態に係る透明導電体を説明する平面図である。
【００５４】
第４実施形態においても、導電性細線群２０は、複数の導電性細線２同士を互いに交差させたメッシュ状のパターンを形成している。
【００５５】
第４実施形態においては、延伸性導電層３によって、複数の導電性細線群２０が、それぞれ個別に被覆されている。各導電性細線群２０において、延伸性導電層３は、導電性細線２を被覆するだけでなく、互いに隣接する導電性細線２間の間隙にも設けられている。前記間隙において、延伸性導電層３は、透明基材１を被覆している。
【００５６】
第４実施形態に係る透明導電体においても、視覚的な違和感を低減でき、且つ折り曲げや延伸による導電性の低下を防止できる効果が得られる。特に、延伸性導電層３が複数の導電性細線２にまたがって面状に設けられることによって、導電性細線２が変形下で断線を生じても、より好適に導電性を保持できる。また、複数の導電性細線群２０の間には、延伸性導電層３が設けられていない領域が存在するため、この領域を介して光が透過できる。更に、全面に延伸性導電層３を形成する場合と比較して、延伸性導電層３が設けられる領域を小さくできるため、延伸性導電層３が視認性に与える影響も低減できる。また、各導電性細線群２０を、互いに電気的に絶縁された状態にすることができるため、各導電性細線群２０を個別の電極として好適に機能させることができる。
【００５７】
（５）第５実施形態
以上の説明では、導電性細線群２０がメッシュ状のパターンを形成している場合について主に示したが、これに限定されない。以下に第５実施形態として、導電性細線群２０がストライプ状のパターンを形成している場合について説明する。
【００５８】
図６は第５実施形態に係る透明導電体を説明する平面図である。
【００５９】
第５実施形態において、導電性細線群２０はストライプ状のパターンを形成している。ここでは、導電性細線群２０を構成する複数の導電性細線２の全てを、延伸性導電層３によって被覆している。
【００６０】
これにより、導電性細線群２０がストライプ状のパターンを形成する場合においても、視覚的な違和感を低減でき、且つ折り曲げや延伸による導電性の低下を防止できる効果が得られる。
【００６１】
ここでは、導電性細線群２０を構成する複数の導電性細線２の全てを、延伸性導電層３によって被覆する場合について示したが、上述したメッシュ状のパターンの場合と同様に、導電性細線群２０を構成する複数の導電性細線２の一部を、延伸性導電層３によって被覆してもよい。
【００６２】
（６）第６実施形態
導電性細線群２０がストライプ状のパターンを形成している場合においても、第４実施形態と同様に、延伸性導電層３によって、複数の導電性細線群２０を、個別に被覆することができる。これについて、以下に第６実施形態として説明する。
【００６３】
図７は第６実施形態に係る透明導電体を説明する平面図である。
【００６４】
第６実施形態において、導電性細線群２０はストライプ状のパターンを形成している。ここでは、延伸性導電層３によって、複数の導電性細線群２０を個別に被覆している。
【００６５】
これにより、導電性細線群２０がストライプ状のパターンを形成する場合においても、視覚的な違和感を低減でき、且つ折り曲げや延伸による導電性の低下を防止できる効果が得られる。
【００６６】
（７）第７実施形態
上述したように、透明導電体は、折り曲げや延伸によって変形されても、導電性を保持することができる。このとき、折り曲げや延伸によって変形される部位に、延伸性導電層３を設けることも好ましいことである。これについて、以下に第７実施形態として説明する。
【００６７】
図８は第７実施形態に係る透明導電体を説明する平面図である。ここでは、第７実施形態として、図８（ａ）及び図８（ｂ）に２つの例を示す。
【００６８】
図８（ａ）及び図８（ｂ）の何れの例においても、導電性細線群２０はメッシュ状のパターンを形成している。この透明導電体については、点線Ａで囲まれた部位が、後に折り曲げ加工される部位である。延伸性導電層３は、かかる部位Ａの導電性細線２を被覆するように設けられている。
【００６９】
図８（ａ）の例では、導電性細線群２０に対して、部位Ａの一部を被覆するように延伸性導電層３を設けている。具体的には、部位Ａの導電性細線２を延伸性導電層３で被覆している。そのため、導電性細線群２０を構成する互いに隣接する導電性細線２間の間隙には、延伸性導電層３が設けられていない。
【００７０】
図８（ｂ）の例では、部位Ａ全体を被覆するように延伸性導電層３を設けている。そのため、導電性細線群２０を構成する互いに隣接する導電性細線２間の間隙にも、延伸性導電層３が設けられている。
【００７１】
図８（ａ）及び図８（ｂ）に示す何れの例においても、断線が生じ易い部位Ａにおける導電性細線２の断線をピンポイントで防止できる。また、延伸性導電層３が設けられる領域を小さくできるため、延伸性導電層３が視認性に与える影響を更に低減し、光の透過量も更に増大できる。そのため、視覚的な違和感を更に低減できる効果が得られる。
【００７２】
第７実施形態では、導電性細線群２０がメッシュ状のパターンを形成している場合について示したが、ストライプ状のパターンにおいても、同様の効果が得られる。
【００７３】
以上の説明では、導電性細線群２０がメッシュ状のパターンあるいはストライプ状のパターンを形成する場合について主に示したが、これに限定されない。導電性細線群２０を構成する導電性細線２の形状や配置等によって、導電性細線群２０に任意のパターンを形成することができる。
【００７４】
以上の説明では、導電性細線２が導電性細線群２０を形成する場合について主に示したが、これに限定されない。導電性細線２は、透明基材１上に単独で設けられてもよい。透明基材１上に単独で設けられた導電性細線２は、例えば配線等として用いることができる。このとき、延伸性導電層３は、導電性細線２が設けられた領域を選択的に被覆するように、適宜設けることができる。透明基材１上に各々単独で設けられた複数の導電性細線２を、導電性細線２ごとに延伸性導電層３によって選択的に被覆することも好ましい。これにより、複数の配線を個別の配線として用いることができる。
【００７５】
（８）延伸性導電層による被覆
本発明においては、延伸性導電層によって「導電性細線が設けられた領域」を「選択的」に被覆する。
【００７６】
ここで、「導電性細線が設けられた領域」とは、第１〜第３実施形態、第５実施形態、及び、第７実施形態における図８（ａ）の例のように、導電性細線２ごとに画定された領域を含む。また、第４実施形態、第６実施形態、及び、第７実施形態における図８（ｂ）の例にように、導電性細線群ごとに画定された領域を含む。
【００７７】
また、「選択的」な被覆とは、画定された上記「導電性細線が設けられた領域」の全部又は一部を被覆することである。
【００７８】
「導電性細線が設けられた領域」の全部を被覆する場合、この被覆は、「導電性細線が設けられた領域」以外の領域に対して選択的である。この例として、第１及び第４〜第６実施形態が挙げられる。また、「導電性細線が設けられた領域」の一部を被覆する場合、この被覆は、「導電性細線が設けられた領域」を構成する他の部分に対して選択的である。この例として、第２及び第３実施形態、並びに、第７実施形態における図８（ａ）及び図８（ｂ）の例が挙げられる。
【００７９】
上述した何れの場合においても、視覚的な違和感を低減でき、且つ折り曲げや延伸による導電性の低下を防止できる効果が得られる。
【００８０】
２．透明導電体の製造方法
透明導電体の製造方法においては、まず、透明基材１上に導電性細線２を形成する。次いで、透明基材１上における導電性細線２が設けられた領域を選択的に被覆するように、延伸性の導電材からなる延伸性導電層３を形成する。これにより、透明導電体が得られる。
【００８１】
（１）導電性細線の形成方法
導電性細線２を形成する方法は格別限定されないが、フォトリソグラフィー法や印刷法等が好ましく挙げられる。印刷法としては、例えば、スクリーン印刷法やインクジェット法等が挙げられる。インクジェット法におけるインクジェットヘッドの液滴吐出方式は格別限定されず、例えばピエゾ方式やサーマル方式等が挙げられる。
【００８２】
また、コーヒーステイン現象を利用した自己組織化によって、導電性細線２を形成してもよい。これについて、図９を参照して説明する。
【００８３】
まず、図９（ａ）に示すように、透明基材１上に、金属微粒子を含むインクからなるライン状液体５を付与する。ライン状液体５を付与する方法は格別限定されず、例えばインクジェット法等の印刷法を用いることができる。
【００８４】
次いで、ライン状液体５を乾燥させる過程で、コーヒーステイン現象を利用して、ライン状液体５の縁に金属微粒子を選択的に堆積させる（自己組織化させる）ことによって、図９（ｂ）に示すように、導電性細線２を形成することができる。この例では、ライン状液体５の長手方向に沿う両縁に金属微粒子を選択的に堆積させることによって、一対の導電性細線２、２を形成している。ライン状液体５の線幅を均一に形成することによって、一対の導電性細線２、２を互いに平行に形成することができる。
【００８５】
導電性細線２の線幅は、ライン状液体５の線幅よりも細く、例えば１０μｍ以下、８μｍ以下、６μｍ以下、更には５μｍ以下とすることができる。これにより、導電性細線２が視認困難になり、透明導電体の透明性を向上することができる。導電性細線２の線幅の下限は格別限定されないが、良好な導電性を確保する観点では例えば１μｍ以上とすることができる。
【００８６】
図９の例では、ライン状液体５及び導電性細線２を直線にしているが、これに限定されない。ライン状液体５の形状を波線形状又はジグザグ形状にすることで、得られる導電性細線２の形状を波線形状又はジグザグ形状にすることができる。また、例えば透明基材１上にインクをドット状液体として付与することで、導電性細線２の形状をリング形状にすることもできる。
【００８７】
印刷法、特に上述したコーヒーステイン現象に好適に用いられるインクについて、詳しく説明する。
【００８８】
インクに含有させる金属微粒子を構成する金属としては、例えば、Ａｕ、Ｐｔ、Ａｇ、Ｃｕ、Ｎｉ、Ｃｒ、Ｒｈ、Ｐｄ、Ｚｎ、Ｃｏ、Ｍｏ、Ｒｕ、Ｗ、Ｏｓ、Ｉｒ、Ｆｅ、Ｍｎ、Ｇｅ、Ｓｎ、Ｇａ、Ｉｎ等が挙げられる。これらの中でも、Ａｕ、Ａｇ、Ｃｕが好ましく、Ａｇが特に好ましい。金属微粒子の平均粒子径は、例えば１〜１００ｎｍ、更には３〜５０ｎｍとすることができる。平均粒子径は、体積平均粒子径であり、マルバーン社製「ゼータサイザ１０００ＨＳ」により測定することができる。
【００８９】
インク中の金属微粒子の濃度は、例えば５重量％以下とすることができ、更には０．０１重量％以上１．０重量％以下とすることができる。これにより、コーヒーステイン現象が促進され、導電性細線２を更に細くできる等の効果が得られる。
【００９０】
インクに用いられる溶媒は格別限定されず、水や有機溶剤から選択された一種又は複数種を含むことができる。有機溶剤としては、例えば、１，２−ヘキサンジオール、２−メチル−２，４−ペンタンジオール、１，３−ブタンジオール、１，４−ブタンジオール、プロピレングリコール等のアルコール類、ジエチレングリコールモノメチルエーテル、ジエチレングリコールモノエチルエーテル、ジエチレングリコールモノブチルエーテル、トリエチレングリコールモノメチルエーテル、ジプロピレングリコールモノメチルエーテル、ジプロピレングリコールモノエチルエーテル等のエーテル類等が挙げられる。
【００９１】
また、インクには界面活性剤等の他の成分を含有させることができる。界面活性剤は格別限定されず、例えばシリコン系界面活性剤等が挙げられる。インク中の界面活性剤の濃度は、例えば１重量％以下とすることができる。
【００９２】
透明基材１上に付与されたインク（ライン状液体）の乾燥方法は自然乾燥でも強制乾燥でもよい。強制乾燥に用いる乾燥方法は格別限定されず、例えば、透明基材１の表面を所定温度に加温する方法や、透明基材１の表面に気流を形成する方法等を単独で、あるいは組み合わせて用いることができる。気流は、例えばファン等を用いて、送風又は吸引を行うことによって形成することができる。
【００９３】
透明基材１上に形成された導電性細線２に後処理を施すことができる。後処理として、例えば、焼成処理、メッキ処理等が挙げられる。焼成処理を施した後、メッキ処理を施してもよい。
【００９４】
焼成処理としては、例えば、光照射処理、熱処理等が挙げられる。光照射処理には、例えば、ガンマ線、Ｘ線、紫外線、可視光、赤外線（ＩＲ）、マイクロ波、電波等を用いることができる。熱処理には、例えば、熱風、加熱ステージ、加熱プレス等を用いることができる。
【００９５】
メッキ処理としては、例えば、無電解メッキ、電解メッキ等が挙げられる。電解メッキでは、導電性細線の導電性を利用して、該導電性細線に選択的にメッキを施すことができる。導電性細線に複数回のメッキ処理を施してもよい。メッキ金属を異ならせた複数回のメッキ処理を施してもよい。
【００９６】
メッキ処理によって、メッキ被膜を有する導電性細線を形成することができる。複数回のメッキ処理によって、複数のメッキ被膜が積層された導電性細線を形成することもできる。
【００９７】
電解メッキに用いるメッキ液には、例えば、過硫酸ナトリウム、塩化第二銅、過酸化水素等のような酸化剤を含有させてもよい。酸化剤の使用により、導電性細線の導電性を向上でき、且つメッキ太りが抑制される。この効果は、コーヒーステイン現象を利用して形成された導電性細線を対象とする場合に特に良好に発揮される。
【００９８】
例えば、印刷法と、メッキ処理とを組み合わせることで、図２に示したような積層構造の導電性細線２を形成することができる。この場合、印刷法、好ましくはコーヒーステイン現象を利用した印刷法によって、金属粒子の堆積物２１を形成し、次いで、メッキ処理によって、金属粒子の堆積物２１上に、メッキ被膜として金属層２２を形成することができる。
【００９９】
導電性細線２の層構成は、図２に示したような２層の積層構造に限定されず、３層以上の積層構造であってもよい。また、導電性細線２は単層構造であってもよい。導電性細線２を単層構造とする場合は、中実な金属により構成してもよいし、金属粒子の堆積物により構成してもよい。
【０１００】
（２）延伸性導電層の形成方法
延伸性導電層３の形成方法は、導電性細線２が設けられた領域を選択的に被覆するように延伸性導電層３を形成できれば、格別限定されない。
【０１０１】
延伸性導電層３の好ましい形成方法として、例えば電解重合法又は電着法等を用いることができる。
【０１０２】
電解重合法の一例において、まず、導電性細線２が形成された透明基材１を、導電性高分子を構成するためのモノマーを含む液中に浸漬する。次いで、導電性細線２と、同じ液中に浸漬された対極との間に、所定の電圧を印加する。これにより、導電性細線２上で電気化学的な酸化還元反応を生起させて導電性高分子を重合することができる。この結果、導電性細線２が設けられた領域を選択的に被覆するように、導電性高分子からなる延伸性導電層３を形成することができる。電解重合には、自体公知の手法を用いることができる。
【０１０３】
電着法の一例において、まず、導電性細線２が形成された透明基材１を、延伸性の導電剤を含む液中に浸漬する。液中において、延伸性の導電剤は所定の極性に帯電されている。次いで、導電性細線２と、同じ液中に浸漬された対極との間に、所定の電圧を印加する。このとき、導電性細線２は、帯電されている延伸性の導電剤とは逆の極性に設定する。これにより、導電性細線２上に延伸性の導電剤を吸着することができる。これにより、導電性細線２が設けられた領域を選択的に被覆するように、延伸性導電層３を形成することができる。電着には、自体公知の手法を用いることができる。
【０１０４】
上述した電解重合法、電着法は、延伸性導電層３を構成する延伸性の導電剤が導電性高分子である場合などに特に好適に用いることができる。
【０１０５】
また、延伸性導電層３の好ましい形成方法として、インクジェット法を用いることもできる。インクジェット法を用いる場合は、延伸性導電層３を形成するための延伸性の導電材を含むインクを、導電性細線２が設けられた領域を選択的に被覆するように付与することができる。
【０１０６】
上述したインクジェット法は、延伸性導電層３を構成する延伸性の導電材が、例えば、導電性高分子であっても、あるいは導電性微粒子をバインダーに分散させたものであっても、好適に用いることができる。
【０１０７】
上述した第４実施形態及び第６実施形態のように、延伸性導電層３によって、複数の導電性細線群２０を、それぞれ選択的に被覆する場合は、インクジェット法等の印刷法によって延伸性導電層３を形成することが好ましい。
【０１０８】
３．その他の態様
（１）透明導電体の成形方法（構造物の製造方法）
透明導電体には、曲面を成すように成形を施すことができる。成形は、透明導電体を３次元的に変形させるものであることが好ましい。３次元的に変形によって、透明導電体には非平面形状が付与される。非平面というのは、一つの平面内に含まれない面であり、曲面や、複数の平面の組み合わせによって構成され得る。
【０１０９】
成形の手法は格別限定されないが、例えばインサート成形等を用いることができる。以下に、図１０を参照して、インサート成形の一例について説明する。
【０１１０】
まず、図１０（ａ）に示すように、金型６ａ、６ｂに、上述した透明導電体Ｆを供給する。
【０１１１】
次いで、図１０（ｂ）に示すように、金型６ａ、６ｂを閉じる。
【０１１２】
次いで、図１０（ｃ）に示すように、金型６ａ、６ｂ内に、溶融された樹脂７を注入する。金型６ａ、６ｂ内において、樹脂Ｒは透明導電体Ｆの裏面に接触するように注入される。注入された樹脂Ｒは、冷却によって固化され、構造体７を形成する。このとき、樹脂Ｒは、透明導電体Ｆの裏面に融着され、構造体７と透明導電体Ｆとを一体化する。
【０１１３】
次いで、図１０（ｄ）に示すように、金型６ａ、６ｂを開いて離型する。これにより、構造体７と、構造体７の非平面部分を被覆する透明導電体Ｆとからなる構造物が得られる。
【０１１４】
このような成形過程において、透明導電体Ｆは、構造体７の非平面部分に沿う非平面を成すように（曲面を成すように）成形される。本実施形態では、金型６ａ、６ｂ内に溶融された樹脂Ｒを注入する前に、透明導電体Ｆを予め成形（プレフォーム）させている。透明導電体Ｆを、曲面を成すように成形する方法としては、例えば、透明導電体Ｆを加熱軟化させた状態で、加圧成形や真空圧空成形等の成形を行う方法等が挙げられる。あるいは、樹脂Ｒを注入する際に、溶融された樹脂Ｒによる熱と、注入圧によって透明導電体Ｆを、曲面を成すように成形してもよい。何れの場合においても、成形に伴う変形によって導電性細線２が断線しても、延伸性導電層３によって導電性を保持することができる。
【０１１５】
また、透明導電体Ｆの表面側、あるいは裏面側に、更なる他の層（図示省略）を積層した状態で、透明導電体Ｆを金型に供給してもよい。これにより、透明導電体Ｆと構造体７との間に更なる他の層が積層された構造物、又は、透明導電体Ｆの表面に更なる他の層が積層された構造物が得られる。
【０１１６】
（２）透明導電体の延伸方法
透明導電体は、これを曲げる場合だけでなく、延伸する場合においても、導電性細線の断線を生じ得る。この場合も、延伸性導電層によって導電性を保持することができる。透明導電体を延伸する方法には、例えば、透明導電体を一軸延伸する一軸延伸機、透明導電体を二軸延伸する二軸延伸機等が用いられる。
【０１１７】
以上、透明導電体に成形や延伸といった、変形を伴う加工を施す場合について説明したが、このような加工は省略してもよい。変形を伴う加工の有無によらず、透明導電体は、例えば使用時に変形を生じ得るような種々の用途に好適に用いることができる。
【０１１８】
以上の説明では、透明基材の一方の面上に導電性細線及び延伸性導電層を設ける場合について主に示したが、これに限定されない。例えば、透明基材の他方の面にも導電性細線を設けることができる。また、他方の面の導電性細線についても、該導電性細線が設けられた領域を選択的に被覆するように延伸性導電層を設けることができる。この場合、タッチパネルの用途においては、一方の面の導電性細線からなる導電性細線群をＸ方向の位置検出電極とし、他方の面の導電性細線からなる導電性細線群をＹ方向の位置検出電極とすることができる。
【０１１９】
以上の説明では、透明導電体をタッチパネルとして用いる場合について主に説明したが、これに限定されない。導電性細線及び導電性細線群には、透明導電体の用途に応じた種々の機能を付与することができる。
【０１２０】
例えば、両方に導電性細線群を有する透明導電体において、両方の導電性細線群で一つの機能を発揮するように構成されてもよいが、片方ずつ別機能を発揮するように構成されてもよい。具体例として、一方の導電性細線群に、静電容量センサーを構成するためのタッチスイッチ機能を付与し、他方の導電性細線群に、発熱体（ヒーター）を構成して発熱体機能を付与することができる。発熱には、導電性細線への通電により生じるジュール熱を利用できる。あるいは、他方の導電性細線群に、例えば通信等のための電磁波を送受信するためのアンテナ機能を付与してもよい。
【０１２１】
以上の説明において、一つの実施形態について説明された構成は、他の実施形態に適宜適用することができる。また、「１．透明導電体」、「２．透明導電体の製造方法」及び「３．その他の態様」の一つの態様について説明された構成は、他の態様に適宜適用することができる。
【実施例】
【０１２２】
以下に、本発明の実施例について説明するが、本発明はかかる実施例により限定されない。
【０１２３】
１．透明導電体の製造
（実施例１）
まず、透明基材１上に導電性細線２を形成し、次いで、透明基材１上における導電性細線２が設けられた領域を選択的に被覆するように、延伸性の導電材からなる延伸性導電層３を形成した。これにより、第２実施形態（図３）と同様の透明導電体を得た。
【０１２４】
透明基材１には、厚さ１２５μｍの易接着層付きＰＥＴフィルムを用いた。
【０１２５】
導電性細線２は、スクリーン印刷法により形成した。導電性細線２の線幅は６μｍである。インクには、スクリーン印刷用の銀ペーストを用いた。
【０１２６】
延伸性導電層３は、電着法により形成した。延伸性導電層３を構成する延伸性の導電材は、ＰＥＤＯＴ／ＰＳＳである。延伸性の導電材の「導電性を維持できる延伸率」を測定したところ１００％であった。
【０１２７】
（実施例２）
実施例１において、線幅が５μｍの導電性細線２をフォトリソグラフィー法により形成したこと以外は、実施例１と同様にして透明導電体を得た。
【０１２８】
（実施例３）
実施例１において、線幅が５μｍの導電性細線２をインクジェット法により形成したこと以外は、実施例１と同様にして透明導電体を得た。ここでは、インクジェット法により透明基材１上にインクを付与した後、コーヒーステイン現象を利用した自己組織化（下記の表１中、ＣＳと表記する）によって導電性細線２を形成した。インクには、銀ナノ粒子：０．５重量％、ジエチレングリコールモノブチルエーテル：２０重量％、残部水からなる水系銀ナノインクを用いた。
【０１２９】
（実施例４）
実施例３において、延伸性導電層３を電解重合法により形成したこと以外は、実施例３と同様にして透明導電体を得た。延伸性導電層３を構成する延伸性の導電材は、ＰＥＤＯＴ／ＰＳＳである。延伸性の導電材の「導電性を維持できる延伸率」を測定したところ１００％であった。
【０１３０】
（実施例５）
実施例３において、延伸性導電層３をインクジェット法により形成したこと以外は、実施例３と同様にして透明導電体を得た。延伸性導電層３を構成する延伸性の導電材は、ＰＥＤＯＴ／ＰＳＳである。延伸性の導電材の「導電性を維持できる延伸率」を測定したところ１００％であった。
【０１３１】
（実施例６）
実施例３において、延伸性導電層３を構成する延伸性の導電材としてポリアニリンを用いたこと以外は、実施例３と同様にして透明導電体を得た。延伸性の導電材の「導電性を維持できる延伸率」を測定したところ１５％であった。
【０１３２】
（実施例７）
実施例３において、コーヒーステイン現象を利用した自己組織化を行わずに導電性細線２を形成したこと以外は、実施例３と同様にして透明導電体を得た。導電性細線２の線幅は１１μｍである。
【０１３３】
（比較例１）
実施例１において、延伸性導電層３の形成を省略したこと以外は、実施例１と同様にして透明導電体を得た。
【０１３４】
２．評価方法
（１）曲げ耐性
得られた透明導電体を、幅１０ｍｍ、長さ１００ｍｍの短冊状に切り出し、延伸機にて延伸して、下記評価基準で曲げ耐性を評価した。
〔評価基準〕
○：延伸率が２０％で抵抗上昇が２倍以下である
×：延伸率が２０％で抵抗上昇が１０倍以上である
【０１３５】
（２）視認性
得られた透明導電体を、目視で観察して、下記評価基準で視認性を評価した。
〔評価基準〕
○：金属細線のパターンが見えない
△：金属細線のパターンがわずかに観察される
×：金属細線のパターンが明瞭に観察される（本実施例及び比較例において該当なし）
【０１３６】
以上の評価結果を表１に示す。
【０１３７】
【表１】
2018160395.tif 000003
【符号の説明】
【０１３８】
１：透明基材
２：導電性細線
２１：金属粒子の堆積物
２２：金属層
３：延伸性導電層
４：引き出し線
５：ライン状液体
６ａ、６ｂ：金型
７：構造体
Ｆ：透明導電体
Ｒ：樹脂
【図１】
2018160395.tif 000004
【図２】
2018160395.tif 000005
【図３】
2018160395.tif 000006
【図４】
2018160395.tif 000007
【図５】
2018160395.tif 000008
【図６】
2018160395.tif 000009
【図７】
2018160395.tif 000010
【図８】
2018160395.tif 000011
【図９】
2018160395.tif 000012
【図１０】
2018160395.tif 000013